(57)【特許請求の範囲】
【請求項１】
質量％で、Ｃ：０．１０〜０．２０％、Ｓｉ：０．２５〜０．６０％、Ｍｎ：１．０〜１．８％、Ｐ：０．０１５％以下、Ｓ：０．００３％以下、Ａｌ：０．０２０〜０．０４０％、Ｎ：０．００４０％以下、Ｃｕ：０．１２％以下、Ｎｉ：０．０５％以下、Ｔｉ：０．００５〜０．０２０％、Ｎｂ：０．０１０〜０．０３５％を含有し、
下記式（１）で表される炭素当量（ＣｅｑＬＲ）が０．３０以上０．４３以下であり、残部がＦｅ及び不可避的不純物からなる成分組成と、
フェライトとパーライトとからなりフェライト粒度番号が１０．０以上である組織とを有し、３４５ＭＰａ以上の降伏強さと４８３ＭＰａ以上６２０ＭＰａ以下の引張り強さを有することを特徴とする厚鋼板。
ＣｅｑＬＲ＝Ｃ＋Ｍｎ／６＋（Ｃｒ＋Ｍｏ＋Ｖ）／５＋（Ｎｉ＋Ｃｕ）／１５    （１）
式（１）中の元素記号は各元素の含有量を意味し、含まない場合は０とする。
【請求項２】
質量％で、Ｃｒ：０．５％以下、Ｍｏ：０．１％以下、Ｖ：０．１％以下、Ｂ：０．００２０％以下から選択される少なくとも１種をさらに含有することを特徴とする請求項１に記載の厚鋼板。
【請求項３】
質量％で、Ｚｒ：０．０１０％以下、Ｃａ：０．００３０％以下から選択される少なくとも１種をさらに含有することを特徴とする請求項１または２に記載の厚鋼板。
【請求項４】
請求項１〜３のいずれかに記載の厚鋼板の製造方法であって、
請求項１〜３のいずれかに記載の成分組成の鋼素材を加熱する加熱工程と、
粗圧延と仕上げ圧延とからなり、前記加熱工程で加熱された鋼素材を粗圧延し、その後、鋼板表面の温度がＡｒ３〜８９０℃の温度範囲における累積圧延率が３０％以上、圧延終了温度がＡｒ３以上となる仕上げ圧延をする熱間圧延工程と、
前記熱間圧延工程で得られた鋼板を、鋼板表面の温度で３００℃以下にまで冷却する冷却工程と、
前記冷却工程後に鋼板を再加熱し、鋼板の板厚中央の温度がＡｃ３〜Ａｃ３＋４０℃の温度で鋼板を抽出し、その後、空冷する焼きならし工程と、を有することを特徴とする厚鋼板の製造方法。
ＣｅｑＬＲ＝Ｃ＋Ｍｎ／６＋（Ｃｒ＋Ｍｏ＋Ｖ）／５＋（Ｎｉ＋Ｃｕ）／１５    （１）
式（１）中の元素記号は各元素の含有量を意味し、含まない場合は０とする。
【発明の詳細な説明】
【技術分野】
【０００１】
本発明は、焼ならし処理を経て製造され、低温靭性、強度及び溶接性に優れ、海洋構造物などに使用される厚鋼板およびその製造方法に関し、特に、ＡＰＩ  ２Ｈ  Ｇｒａｄｅ５０規格を満足する厚鋼板およびその製造方法に関する。なお、ここで、厚鋼板とは板厚が６ｍｍから８０ｍｍまでの鋼板をいう。
【背景技術】
【０００２】
海洋構造物などに使用される鋼板には母材の強度、低温靭性および溶接性に優れることが要求される。ＡＰＩ  ２Ｈ  Ｇｒａｄｅ５０には石油掘削リグなどの海洋構造物に使用される鋼板の規格が定められている。それによれば、この規格を満足する鋼板は焼ならし処理を経て製造されることを必須とし、３４５ＭＰａ以上の降伏強さ（ＹＳ）および４８３ＭＰａ以上６２０ＭＰａ以下の引張強さ（ＴＳ）を有し、−４０℃でのシャルピー吸収エネルギー（平均）が４１Ｊ以上となる低温靭性を有すべきことなどが規定されている。海洋構造物では鋼材表面の腐食反応によって生成する水素や、溶接時に侵入する水素によって、低温割れが発生しやすいため、炭素当量（ＣｅｑＬＲ）の上限も規定されている。また、ベイナイトやマルテンサイトなどの硬質な低温変態相は水素の集積サイトとなり、低温割れが発生しやすくなる。このため、ＡＰＩ  ２Ｈ  Ｇｒａｄｅ５０では、鋼板を焼ならし処理して製造すべきと規定している。
【０００３】
しかし、焼ならし処理を経た鋼板はフェライト−パーライト組織となり、上記の強度を満足させられない場合がある。強度を向上させるために、単純にＣあるいはＭｎを増量しても、これらの元素を増加させると低温靭性が低下しやすくなるため、上記の低温靭性を満足させることができない。
【０００４】
このため、上記の強度および低温靭性を同時に満足させるには、低温靭性に悪影響を及ぼさずに強度を高める効果を有するＮｉやＣｕを多量に添加する必要があった。しかし、ＮｉやＣｕはスラブ表面に疵を作りやすくするため、ＮｉやＣｕを多量に添加した場合には、スラブの表面疵を手入れにより取り除いてからでなければ、スラブを熱間圧延することができない。スラブ手入れは、手入れのために一旦スラブを冷却する必要があり、また手入れにも時間がかかる。このため、ＮｉやＣｕを多量に添加した場合には、短納期に対応できない。また、スラブ手入れにコストがかかる上、ＮｉやＣｕは高価な元素であるので合金コストも嵩む。
【０００５】
合金元素の添加によらずに、強度と低温靭性を両立する手段としては、結晶粒微細化強化がある。結晶粒微細化強化とは、結晶粒径を小さくすると結晶粒界に転位が堆積しやすくなるため強度が上昇する効果により、鋼材を強化する手段である。結晶粒が小さくなると、脆性破壊の破面単位も小さくなるため、結晶粒微細化強化により鋼材を強化した場合には、鋼材の靭性も向上する。
【０００６】
特許文献１には結晶粒微細化効果により、強度と低温靭性に優れた鋼板を製造する方法について記載されている。すなわち、オーステナイトの未再結晶温度以下Ａｒ３変態点以上の温度域において７０％以上の累積圧下率を加え、さらに圧延終了後、Ａｒ３変態点以上の温度から（Ａｒ３変態点−１００℃）以下３５０℃以上までの温度域を、２０℃／秒以上の冷却速度で制御冷却を行うことにより結晶粒を微細化し、強度と低温靭性に優れた鋼板を製造している。この製造方法は制御圧延と制御冷却を組み合わせた加工熱処理方法、いわゆるＴＭＣＰ法によるものである。この製造方法ではオーステナイトの未再結晶温度以下での圧延によってオーステナイト結晶粒を伸展させ、オーステナイト結晶粒中に多数の変形帯を導入する。そして、この変形帯およびオーステナイト結晶粒界をフェライトの核発生サイトとし、オーステナイト中に多数導入された核発生サイトから制御冷却中にフェライト変態を起こすことでフェライト結晶粒を微細化する。
【０００７】
しかし、この製造方法では焼きならしを行っておらず、ＡＰＩ  ２Ｈ  Ｇｒａｄｅ５０の規格を満足しない。また、焼きならし後にも微細なフェライト組織を得る方法については、なんら記載がない。
【０００８】
焼きならし後に微細なフェライト組織を得るには、焼きならし加熱温度をＡｃ３温度の直上（Ａｃ３＋１０℃以内程度）に厳格に管理すればよい。しかし、加熱炉中で鋼板は表面から加熱されるため、加熱温度をＡｃ３温度の直上に設定すると、鋼板表面近くしかＡｃ３以上に加熱されず、鋼板表面近くしか焼きならしが行われないおそれがある。
【先行技術文献】
【特許文献】
【０００９】
【特許文献１】特開平１１−１８１５１９号公報
【発明の概要】
【発明が解決しようとする課題】
【００１０】
本発明は、高価でありスラブ疵ができやすくなるＣｕやＮｉを添加することなく、焼きならしを経て製造された、３４５ＭＰａ以上の降伏強さ（ＹＳ）および４８３ＭＰａ以上６２０ＭＰａ以下の引張強さ（ＴＳ）を有し、−４０℃でのシャルピー吸収エネルギー（ｖＥ−４０）が平均４１Ｊ以上となる低温靭性を有する厚鋼板およびその製造方法を提供することを目的とする。
【課題を解決するための手段】
【００１１】
本発明者らは上記課題を解決するために鋭意研究を重ねた。その結果、結晶粒微細化強化を適用することで、ＣｕやＮｉを添加することなく、所望の強度、靭性を両立する鋼板を焼ならし処理を経て製造することが可能となることを知見した。具体的には以下である。
【００１２】
焼きならし処理後のフェライト粒径を小さくするために、焼きならし加熱中のオーステナイトの結晶粒径をできるだけ小さくする。焼きならしの冷却過程（空冷）において、オーステナイトから変態して生成するフェライトの結晶粒径は、変態前のオーステナイトの結晶粒径の影響をうけ、変態前のオーステナイトの結晶粒径が小さいほど、変態後のフェライトの結晶粒径は小さくなる。
【００１３】
焼きならし加熱中のオーステナイトの結晶粒径を小さくするためには、焼きならし加熱中のオーステナイト結晶粒の成長をできるだけ抑制する必要がある。このために、結晶粒の成長を抑制するＮｂの添加およびＴｉＮによるオーステナイト結晶粒界のピンニングが有効である。また、焼きならし加熱温度を低下させることも有効である。焼きならしではオーステナイト温度（Ａｃ３温度以上）に加熱する必要がある。このためＡｃ３温度を低下させる元素（Ｍｎなど）を適量添加する。
【００１４】
また、焼きならし加熱中のオーステナイトの結晶粒径を小さくするためには、焼きならし加熱前のフェライト粒径をできるだけ小さくしておく必要がある。フェライト粒径を小さくするために、オーステナイト未再結晶温度域において圧延を行う制御圧延が有効である。
【００１５】
さらに、焼きならし処理後のフェライト粒径を小さくするために、焼きならしの冷却過程（空冷）において、適度に低い温度でフェライト変態が起こることが必要である。高温でフェライト変態が起こるとフェライトが粒成長して、フェライト粒径を小さくすることができない。このため、適度な焼入れ性が必要であり、炭素当量をある程度以上とする必要がある。ただし、焼入れ性が過度に高まると、フェライト以外のベイナイトやマルテンサイトなどの低温変態相が生成してしまう。ベイナイトやマルテンサイトなどの硬質な低温変態相は水素の集積サイトとなり、低温割れが発生しやすくなる。このため、炭素当量の上限も設定する必要がある。
【００１６】
以上の知見に基づき、焼きならし後のフェライト粒径を小さくし結晶粒微細化強化を利用することで、上記課題を解決できることを見出し、本発明を完成するに至った。より具体的には、本発明は以下のものを提供する。
【００１７】
［１］質量％で、Ｃ：０．１０〜０．２０％、Ｓｉ：０．２５〜０．６０％、Ｍｎ：１．０〜１．８％、Ｐ：０．０１５％以下、Ｓ：０．００３％以下、Ａｌ：０．０２０〜０．０４０％、Ｎ：０．００４０％以下、Ｃｕ：０．１２％以下、Ｎｉ：０．０５％以下、Ｔｉ：０．００５〜０．０２０％、Ｎｂ：０．０１０〜０．０３５％を含有し、下記式（１）で表される炭素当量（ＣｅｑＬＲ）が０．３０以上０．４３以下であり、残部がＦｅ及び不可避的不純物からなる成分組成と、フェライトとパーライトとからなりフェライト粒度番号が１０．０以上である組織とを有し、３４５ＭＰａ以上の降伏強さと４８３ＭＰａ以上６２０ＭＰａ以下の引張り強さを有することを特徴とする厚鋼板。
ＣｅｑＬＲ＝Ｃ＋Ｍｎ／６＋（Ｃｒ＋Ｍｏ＋Ｖ）／５＋（Ｎｉ＋Ｃｕ）／１５    （１）
式（１）中の元素記号は各元素の含有量を意味し、含まない場合は０とする。
【００１８】
［２］質量％で、Ｃｒ：０．５％以下、Ｍｏ：０．１％以下、Ｖ：０．１％以下、Ｂ：０．００２０％以下から選択される少なくとも１種をさらに含有することを特徴とする［１］に記載の厚鋼板。
【００１９】
［３］質量％で、Ｚｒ：０．０１０％以下、Ｃａ：０．００３０％以下から選択される少なくとも１種をさらに含有することを特徴とする［１］または［２］に記載の厚鋼板。
【００２０】
［４］質量％で、Ｃ：０．１０〜０．２０％、Ｓｉ：０．２５〜０．６０％、Ｍｎ：１．０〜１．８％、Ｐ：０．０１５％以下、Ｓ：０．００３％以下、Ａｌ：０．０２０〜０．０４０％、Ｎ：０．００４０％以下、Ｃｕ：０．１２％以下、Ｎｉ：０．０５％以下、Ｔｉ：０．００５〜０．０２０％、Ｎｂ：０．０１０〜０．０３５％を含有し、下記式（１）で表される炭素当量（ＣｅｑＬＲ）が０．３０以上０．４３以下であり、残部がＦｅ及び不可避的不純物からなる鋼素材を加熱する加熱工程と、粗圧延と仕上げ圧延とからなり、前記加熱工程で加熱された鋼素材を粗圧延し、その後、鋼板表面の温度がＡｒ３〜８９０℃の温度範囲における累積圧延率が３０％以上、圧延終了温度がＡｒ３以上となる仕上げ圧延をする熱間圧延工程と、前記熱間圧延工程で得られた鋼板を、鋼板表面の温度で３００℃以下にまで冷却する冷却工程と、前記冷却工程後に鋼板を再加熱し、鋼板の板厚中央の温度がＡｃ３〜Ａｃ３＋４０℃の温度で鋼板を抽出し、その後、空冷する焼きならし工程と、を有することを特徴とする厚鋼板の製造方法。
ＣｅｑＬＲ＝Ｃ＋Ｍｎ／６＋（Ｃｒ＋Ｍｏ＋Ｖ）／５＋（Ｎｉ＋Ｃｕ）／１５    （１）
式（１）中の元素記号は各元素の含有量を意味し、含まない場合は０とする。
【００２１】
［５］前記鋼素材は、質量％でＣｒ：０．５％以下、Ｍｏ：０．１％以下、Ｖ：０．１％以下、Ｂ：０．００２０％以下から選択される少なくとも１種をさらに含有することを特徴とする［４］に記載の厚鋼板の製造方法。
【００２２】
［６］前記鋼素材は、質量％でＺｒ：０．０１０％以下、Ｃａ：０．００３０％以下から選択される少なくとも一種をさらに含有することを特徴とする［４］または［５］に記載の厚鋼板の製造方法。
【発明の効果】
【００２３】
本発明によれば、低温靭性、強度及び溶接性に優れた厚鋼板を、低コストで、かつ、短納期で製造することができる。
【発明を実施するための形態】
【００２４】
以下、本発明の実施形態について説明する。なお、本発明は以下の実施形態に限定されない。
【００２５】
＜鋼板の成分組成＞
まず、鋼板の成分組成について説明する。なお、成分組成の説明において、「％」は「質量％」を意味する。
【００２６】
Ｃ：０．１０〜０．２０％
Ｃは鋼板の強度を確保するために必要な元素である。また、焼入れ性の向上にも寄与する。所望の強度を得るためには０．１０％以上の添加が必要である。しかし、０．２０％を越えて含有すると溶接性を損ねるので、その含有量は０．１０〜０．２０％とする。好ましくは０．１３〜０．１８％である。
【００２７】
Ｓｉ：０．２５〜０．６０％
Ｓｉは固溶強化により鋼板の強度を高める元素である。所望の強度を得るためには、０．２５％以上の添加が必要である。しかし、Ｓｉ含有量が０．６０％を越えると溶接部の靭性が低下するため、Ｓｉ含有量は０．６０％以下とする。このため、Ｓｉ含有量は０．２５〜０．６０％とする。好ましいＳｉ含有量は０．３０〜０．５０％である。
【００２８】
Ｍｎ：１．０〜１．８％
Ｍｎは固溶強化により鋼板の強度を確保するために必要な元素である。また、Ｍｎは焼入れ性を上げる元素でもある。さらに、Ａｃ３変態点を低下させ、焼きならし温度を低下させる元素である。焼きならし温度が低下することにより、焼きならし中のオーステナイト粒の成長を抑止でき、その結果、オーステナイトから変態して生成するフェライトの結晶粒径も小さくなる。このため、所望の強度およびフェライト粒度を確保するためには、Ｍｎは１．０％以上の添加が必要である。しかし、Ｍｎが１．８％を越えて含有すると、溶接性を損ねるので、その含有量は１．０〜１．８％とする。好ましいＭｎ含有量は１.３〜１．６％である。
【００２９】
Ｐ：０．０１５％以下
Ｐは不可避的不純物として鋼に含有される。Ｐは母材および溶接部の靭性を低下させるため、鋼板の特性上は、できるだけ低減することが好ましい。しかし、Ｐの含有量が０．０１５％以下までは許容できる。このためＰの含有量は０．０１５％以下とする。好ましくは、０．０１０％以下である。しかし、過度の脱燐は製鋼コストが過剰にかかり、経済性を損なう。このため、Ｐは０．００１％以上とすることが好ましい。
【００３０】
Ｓ：０．００３％以下
Ｓは不可避的不純物として鋼に含有される。Ｓは母材および溶接部の靭性を低下させる。また、ＳはＭｎとＭｎＳを形成し、圧延により伸展したＭｎＳはラメラテアを発生させるため、鋼板の特性上は、できるだけ低減することが好ましい。しかし、Ｓの含有量が０．００３％以下までは許容できる。このため、Ｓの含有量は０．００３％以下とする。好ましくは、０．００２％以下である。しかし、過度の脱硫は製鋼コストが過剰にかかり、経済性を損なう。このため、Ｓの含有量は０．０００５％以上とすることが好ましい。
【００３１】
Ａｌ：０．０２０〜０．０４０％
Ａｌは鋼の脱酸のため添加する。この目的のためには、Ａｌは０．０２０％以上の添加が必要である。しかし、Ａｌの含有量が０．０４０％を超えるとスラブ表面疵が発生しやすくなるため、Ａｌの含有量は０．０４０％以下とする。このため、Ａｌの含有量は０．０２０％〜０．０４０％とする。
【００３２】
Ｎ：０．００４０％以下
Ｎは不可避的不純物として鋼に含有される。Ｎは母材および溶接部の靭性を低下させる。しかし、Ｎの含有量が０．００４０％以下であれば、これらの悪影響は許容できる。このため、Ｎの含有量は０．００４０％以下とする。しかし、Ｎの含有量を完全に０にすることは、製鋼プロセス上不可能であり、Ｎの含有量は、実際上は０．００１５％程度以上である。また、ＮはＴｉとＴｉＮを形成し、ＴｉＮはオーステナイト結晶粒界をピンニングして、オーステナイトの結晶成長を抑制する。このため、Ｎの含有量は０．００１５％以上とすることが好ましい。
【００３３】
Ｃｕ：０．１２％以下
Ｃｕは本発明では積極的に添加しない。しかし、Ｃｕは製鋼原料のスクラップに含まれているため、鋼に混入してくる。Ｃｕはスラブ疵を発生させやすくするため、少ないほど好ましいが、Ｃｕ含有量が０．１２％以下であれば許容できる。このため、Ｃｕは０．１２％以下に制限する。
【００３４】
Ｎｉ：０．０５％以下
Ｎｉは本発明では積極的に添加しない。しかし、Ｎｉは製鋼原料のスクラップに含まれているため、鋼に混入してくる。Ｎｉはスラブ疵を発生させやすくするため、少ないほど好ましいが、Ｎｉ含有量が０．０５％以下であれば許容できる。このため、Ｎｉは０．０５％以下に制限する。
【００３５】
Ｔｉ：０．００５〜０．０２０％
ＴｉはＮとＴｉＮを形成し、ＴｉＮはオーステナイト結晶粒界をピンニングして、オーステナイトの結晶成長を抑制する。この効果を得るために、Ｔｉ含有量を０．００５％以上にすることが必要である。しかし、Ｔｉ含有量が０．０２０％を越えるとＴｉＮが粗大化にして溶接部の靭性を低下させる。このため、Ｔｉ含有量を０．０２０％以下にすることが必要である。したがって、Ｔｉ含有量は０．００５〜０．０２０％とする。好ましいＴｉ含有量は０．００６〜０．０１４％である。
【００３６】
Ｎｂ：０．０１０〜０．０３５％
Ｎｂはオーステナイト再結晶温度を上昇させ、圧延中のオーステナイトの再結晶を抑制する元素である。Ｎｂ添加により、仕上げ圧延後のオーステナイト結晶粒を微細化するとともに、オーステナイト結晶粒中に多数の変形帯を導入し、冷却後のフェライト結晶粒を微細化する元素である。また、焼きならし加熱中のオーステナイトの結晶成長を抑制する。上記効果を得るために、Ｎｂ含有量を０．０１０％以上にすることが必要である。しかし、Ｎｂ含有量が０．０３５％を越えると、溶接熱影響部の靭性が低下するため、Ｎｂ含有量は０．０３５％以下にすることが必要である。したがって、Ｎｂ含有量は０．０１０〜０．０３５％とする。好ましいＮｂ含有量は０．０１５〜０．０２５％である。
【００３７】
上記必須成分以外に、本発明の鋼板は、質量％で、Ｃｒ：０．５％以下、Ｍｏ：０．１％以下、Ｖ：０．１％以下、Ｂ：０．００２０％以下から選択される少なくとも一種、および／または、Ｚｒ：０．０１０％以下、Ｃａ：０．００３０％以下から選択される少なくとも一種、をさらに含有することができる。
【００３８】
Ｃｒ：０．５％以下
Ｃｒは焼入れ性を上げフェライト変態温度を低下させる元素である。上記効果を得るためには、Ｃｒ含有量を０．０１％以上にすることが好ましい。しかし、Ｃｒ含有量が０．５％を越えると過度に焼入れ性が高まり、ベイナイトなどの低温変態相が生成しやすくなる。また、Ｃｒを多量に添加すると合金コストが嵩む。このため、Ｃｒ含有量は０．５％以下とする。好ましくは、Ｃｒ含有量は０．１％以下である。
【００３９】
Ｍｏ：０．１％以下
Ｍｏは焼入れ性を上げフェライト変態温度を低下させる元素である。また、焼き戻し脆化を防止する元素でもある。上記効果を得るためには、Ｍｏ含有量を０．０１％以上にすることが好ましい。しかし、Ｍｏ含有量が０．１％を越えると過度に焼入れ性が高まり、ベイナイトなどの低温変態相が生成しやすくなる。また、Ｍｏは高価な元素であるため合金コストが嵩む。このため、Ｍｏ含有量は０．１％以下とする。好ましくは、Ｍｏ含有量は０．０５％以下である。
【００４０】
Ｖ：０．１％以下
Ｖは炭化物を形成し強度を上昇させる元素である。また、Ｖは焼入れ性を上げフェライト変態温度を低下させる元素である。上記効果を得るために、Ｖ含有量を０．０１％以上にすることが好ましい。しかし、Ｖ含有量が０．１％を越えると過度に焼入れ性が高まり、ベイナイトなどの低温変態相が生成しやすくなる。また、Ｖは高価な元素であるため合金コストが嵩む。このため、Ｖ含有量は０．１％以下とする、好ましくは、Ｖ含有量は０．０５％以下である。
【００４１】
Ｂ：０．００２０％以下
Ｂはオーステナイト粒界に偏析してフェライト変態を遅らせる効果がある元素である。上記効果を得るために、Ｂ含有量を０．０００１％以上にすることが好ましい。しかし、Ｂ含有量が０．００２０％を超えるとフェライト変態が遅れすぎ、ベイナイトなどの低温変態相が生成やすくなる。このため、Ｂ含有量は０．００２０％以下とする。好ましくは、Ｂ含有量は０．０００３％以下である。
【００４２】
Ｚｒ：０．０１０％以下
Ｚｒは硫化物の形態制御により母材および溶接部の靭性を高める元素である。上記効果を得るために、Ｚｒ含有量を０．００１％以上にすることが好ましい。しかし、Ｚｒ含有量が０．０１０％を越えると溶接部の靭性が低下するため、Ｚｒ含有量は０．０１０％以下とする。好ましいＺｒ含有量は０．００５％以下である。
【００４３】
Ｃａ：０．００３０％以下
Ｃａは硫化物の形態制御により母材および溶接部の靭性を高める元素である。上記効果を得るためにＣａ含有量を０．００１０％以上にすることが好ましい。しかし、Ｃａ含有量が０．００３０％を越えると溶接部の靭性が低下するため、Ｃａ含有量は０．００３０％以下とする。好ましいＣａ含有量は０．００２０％以下である。
【００４４】
ＣｅｑＬＲ：０．３０〜０．４３
上記必須成分、任意成分の含有量に基づき、下記式（１）を用いて算出した炭素当量（ＣｅｑＬＲ）を０．３０〜０．４３とする。ＣｅｑＬＲが０．３０未満であると焼入れ性が低すぎ、フェライト変態が高温で開始するため、焼きならしの冷却過程でフェライト結晶粒が成長し、所望のフェライト粒度とすることができない。このため、ＣｅｑＬＲは０．３０以上とする。好ましくは０．３５以上である。また、ＣｅｑＬＲが０．４３を超えると焼入れ性が高すぎ、焼きならしの冷却過程でベイナイトなどの低温変態相が生成しやすくなる。また、溶接部の硬さが高まり、低温割れが発生しやすくなる。このため、ＣｅｑＬＲは０．４３以下とする。好ましくは０．４２以下である。
ＣｅｑＬＲ＝Ｃ＋Ｍｎ／６＋（Ｃｒ＋Ｍｏ＋Ｖ）／５＋（Ｎｉ＋Ｃｕ）／１５    （１）
式（１）中の元素記号は各元素の含有量を意味し、含まない場合は０とする。
【００４５】
上記の必須成分、任意成分以外の残部はＦｅ及び不可避的不純物である。不可避的不純物としては、例えば、Ｏ：０．００２０％以下、Ａｓ：０．００４％以下、Ｓｎ：０．００１％以下、Ｃｏ：０．０１５％以下を挙げることができる。
【００４６】
＜鋼板の組織＞
組織：フェライト−パーライト
本発明の鋼板の組織はフェライトとパーライトとからなる。鋼板の組織をフェライトとパーライトとするのは、ベイナイトやマルテンサイトなどの低温変態相では転位密度が高く、水素の集積サイトとなりやすいからである。海洋構造物では、腐食反応によって生成した水素が鋼材中を拡散し、水素の集積サイトに集積して水素割れを起こしやすい。このため、海洋構造物に用いられる本発明の鋼板はフェライトとパーライトとからなる組織とする。本発明の鋼板は、フェライトとパーライト以外の、ベイナイトやマルテンサイトなどの低温変態相を含まない。
【００４７】
フェライト粒度番号：１０．０以上
フェライト粒度番号はＪＩＳ  Ｇ  ０５５１（２０１３）に準拠して測定される。粒度番号が大きいほど、平均結晶粒径は小さくなる。フェライト粒度番号が１０．０未満のフェライト粒度であると、平均結晶粒径が大きく、結晶粒微細化強化による強化が少なく、所望の強度を得ることができない。このため、本発明の鋼板のフェライトは粒度番号１０．０以上の粒度とする。
【００４８】
＜厚鋼板の製造方法＞
本発明の厚鋼板の製造方法は、加熱工程と、熱間圧延工程と、冷却工程と、焼きならし工程とを有する。以下、各工程について説明する。
【００４９】
加熱工程
鋼素材の製造方法は、常用の方法がいずれも適用でき、とくに限定する必要はないが、上記した組成の溶鋼を、転炉、電気炉等の常用の溶製方法で溶製し、連続鋳造法あるいは造塊−分塊圧延法で、所定寸法のスラブ等の鋼素材とすることが好ましい。なおスラブの厚みは通常２００〜３００ｍｍ程度である。
【００５０】
本発明では、鋼素材の表面疵が発生しない成分組成としている。このため、得られた鋼素材は、表面手入れのために室温まで冷却する必要はない。したがって、鋼素材は、熱片（鋼素材の表面温度が３００〜５００℃程度）の状態で加熱炉に挿入し加熱を行った後に直ちに圧延することができる。また、得られた鋼素材を、一旦、室温まで冷却し、冷片（鋼素材の表面温度が室温程度）としても、生産効率は低下するが鋼板の特性上は問題ない。冷片とした場合も、加熱炉に挿入し加熱を行った後に熱間圧延を施す。
【００５１】
鋼素材を加熱する場合には、熱片、冷片のいずれからの加熱であっても、加熱温度は１０００〜１２００℃とすることが好ましい。加熱温度が１０００℃未満であると、鋳造後の冷却過程で析出したＴｉを含む炭窒化物および硫化物が十分に溶解せず、次の熱間圧延工程で、オーステナイト結晶粒の成長を抑制する微細なＴｉＮが析出しにくい。このため、次の熱間圧延工程において制御圧延を行っても結晶粒径を十分に小さくできなくなるおそれがある。このため、加熱温度が１０００℃以上とすることが好ましい。しかし、加熱温度が１２００℃以上となるとオーステナイト結晶粒が粗大になり、次の熱間圧延工程において制御圧延を行っても結晶粒径を十分に小さくできなくなるおそれがある。このため、加熱温度は１２００℃以下とすることが好ましい。
【００５２】
熱間圧延工程
熱間圧延工程は粗圧延と仕上げ圧延とからなり、上記加熱工程で加熱された鋼素材を粗圧延し、該粗圧延後の鋼板をオーステナイト未再結晶温度域で仕上げ圧延する工程である。
【００５３】
粗圧延は、スラブを仕上げ圧延が行える所定の厚みの鋼板にするために行う。粗圧延の圧延条件は特に規定しない。粗圧延後の鋼板の厚みは、次工程の仕上げ圧延における圧下率と製品板厚から決まるが、通常は６０〜１００ｍｍ程度である。
【００５４】
仕上げ圧延では、Ａｒ３〜８９０℃の温度範囲における累積圧下率が３０％以上で圧延する。仕上げ圧延は、オーステナイトの未再結晶温度域で圧延を行う制御圧延とする。制御圧延はオーステナイト結晶粒を再結晶させることなく圧延し、オーステナイト結晶粒中にフェライト変態の核となる変形帯を多数導入するために行う。
【００５５】
このため、仕上げ圧延では、本発明の鋼組成においてオーステナイト未再結晶温度域である８９０℃以下の温度から仕上げ圧延終了までの累積圧下率が３０％以上となるように行う。また、仕上げ圧延終了温度はＡｒ３以上とする。Ａｒ３を下回る温度で圧延を行うと、圧延中にフェライト変態が開始して組織の一部がフェライトとなるため、冷却後の鋼板の組織が粗大なフェライト粒を含む混粒組織となる。このため、この鋼板を焼きならししても、所望の微細フェライト組織を得ることができなくなる。このため仕上げ圧延の終了温度はＡｒ３以上の温度とする。Ａｒ３はオーステナイト温度領域から冷却した際の熱膨張曲線から測定したフェライト変態の開始温度を意味する。なお、上記の仕上げ圧延における鋼板温度、仕上げ圧延終了温度は鋼板表面で測定される温度である。
【００５６】
また、Ａｒ３〜８９０℃の温度範囲における累積圧下率は３０％以上とする。この累積圧下率が３０％未満であるとオーステナイト結晶粒中にフェライト変態の核となる変形帯を十分に導入することができず、仕上げ圧延−冷却後のフェライト結晶粒径を十分に小さくできなくなる。このため、Ａｒ３〜８９０℃の温度範囲における累積圧下率は３０％以上とする。なお、この累積圧下率が５０％を超えると過剰に圧延荷重が高まり圧延効率が低下するため、累積圧下率は５０％以下とすることが好ましい。
【００５７】
冷却工程
冷却工程とは、熱間圧延工程で得られた鋼板を冷却する工程である。冷却条件は特に限定されないが、焼きならしの前に、フェライト変態（またはその他の低温変態相への変態）が完了している必要があるため、焼きならしのために再加熱する前には、鋼板表面温度が３００℃以下となっていることが必要である。より好ましくは２００℃以下である。フェライト変態は５００℃程度で完了するため、鋼板表面温度が３００℃以下になっていれば、冷却時に最も温度が高くなる鋼板の板厚中央でもフェライト（または、その他の低温変態相）に変態している。
【００５８】
冷却速度は特に定めないが、冷却速度が小さく、冷却後の鋼板組織が粗大なフェライト−パーライト組織となると、その後の焼きならしによっても、結晶粒径が微細で均一なフェライト−パーライト組織とすることができなくなる。このため冷却速度は０．１℃／ｓ以上であることが好ましい。なお、この冷却速度は鋼板の板厚中央の温度で仕上げ圧延の終了（仕上げ圧延の終了時の板厚中央の温度が８００℃を超えている場合は８００℃）から５００℃の温度範囲における平均冷却速度である。また、冷却速度が大きく、ベイナイトやマルテンサイトが生成したとしても、次の焼きならし工程を経ることで、鋼板組織はフェライト−パーライトになるため、冷却速度の上限は特に定めない。したがって、生産効率を上げるため、水冷によって鋼板を加速冷却してもよい。
【００５９】
焼ならし工程
焼ならし工程とは、冷却工程後、鋼板表面温度が３００℃以下にまで温度が低下し、フェライト（または、その他の低温変態相）組織となっている鋼板を再加熱し、鋼板をオーステナイトに変態させ、その後、空冷し、オーステナイトから、再びフェライト−パーライト組織に変態させる工程である。
【００６０】
焼ならし工程では、鋼板の板厚中央の温度がＡｃ３〜Ａｃ３＋４０℃となるまで、鋼板を加熱し、その後、鋼板を加熱炉より抽出し鋼板を空冷する。鋼板の板厚中央の温度がＡｃ３以上であることは、冷却工程後、フェライト（またはベイナイトあるいはマルテンサイト）組織となっている鋼板組織を再びオーステナイトに変態させるために必要である。加熱炉中で鋼板は表面から加熱されるため、板厚中央が加熱時の鋼板中で最も温度が低い。したがって、鋼板全体をオーステナイトに変態させるためには、鋼板の板厚中央の温度がＡｃ３以上でなければならない。また、鋼板の板厚中央の温度がＡｃ３＋４０℃を超えると、オーステナイト結晶粒が粗大になり、焼きならしの冷却過程においてオーステナイトからフェライトへ変態したあとのフェライト粒径が大きくなり、所望のフェライト粒度が得られなくなる。好ましい焼きならし温度はＡｃ３〜Ａｃ３＋２０℃である。なお、ここで焼きならし温度とは、加熱炉から厚鋼板を取り出すときの鋼板の板厚中央の温度（抽出温度）を意味する。鋼板の板厚中央の温度は加熱炉の設定温度から伝熱計算によって求められる温度である。焼きならし加熱の時間は短いほど好ましく、鋼板の板厚中央の温度が、設定した抽出温度に達したら直ちに鋼板を抽出することが好ましい。抽出温度に達してから、さらに加熱し続けることはオーステナイト結晶粒の成長を招き好ましくない。焼きならし加熱時間は、鋼板の板厚中央の温度がＡｃ３に達してから、加熱炉から厚鋼板を抽出するまでの時間である。このため、焼きならし加熱時間は、２０分以内にすることが好ましく、より好ましくは１０分以内である。なお、Ａｃ３はフェライト温度領域から加熱した際の熱膨張曲線から測定したオーステナイト変態の終了温度を意味する。
【００６１】
鋼板を加熱炉より抽出した後は、空冷により室温まで冷却する。冷却速度は特に定めないが、冷却速度が小さく、冷却後の鋼板組織が粗大なフェライト−パーライト組織となると、所望のフェライト粒度のフェライト−パーライト組織とすることができなくなる。このため、冷却速度は０．１℃／ｓ以上、好ましくは０．３℃／ｓ以上とする。また、冷却速度が大すぎると、ベイナイトなどの低温変態相が生成し、フェライト−パーライト組織とすることができなくなる。このため、冷却速度は５℃／ｓ以下、好ましくは２℃／ｓ以下とする。なお、この冷却速度は鋼板の板厚中央の温度で８００℃から５００℃の温度範囲における平均冷却速度である。
【実施例】
【００６２】
表１に示す成分組成を有する鋼スラブを、表２に示す条件で加熱し、熱間圧延し、冷却し、焼きならしを行った。なお、鋼スラブは連続鋳造法で製造し、鋼スラブの厚みは２５０ｍｍである。鋼スラブは、表面手入れを行うことなく、表面温度で３００〜５００℃の熱片の状態で、加熱炉に挿入した。
【００６３】
【表１】
0006354065.tif 000002
【００６４】
【表２】
0006354065.tif 000003
【００６５】
上記の方法で製造した、鋼板について、表面疵の有無、組織観察、引張特性と靭性の評価を行った。評価方法は以下の通りであり、結果を表３に示した。
【００６６】
［表面疵の有無］
鋼板の表面疵の有無は検査員の目視観察により判定した。鋼板表面に１箇所でも疵が検出されたら不合格とした。
【００６７】
［組織観察、フェライト結晶粒度測定］
鋼板の圧延方向断面を観察面とするように組織サンプルを採取し、観察面を鏡面まで研磨した後、３vol％ナイタールにより腐食し組織を現出させた。板厚１／４位置において光学顕微鏡により４００倍で写真を撮影し、組織の種類を同定した。さらにＪＩＳ  Ｇ５５１（２０１３）に準拠してフェライト結晶粒度を測定した。
【００６８】
［引張り特性］
圧延方向に対して９０°方向（Ｃ方向）にＪＩＳ１Ａ号引張試験片（試験片厚み；板厚全厚、ゲージ長さ；２００ｍｍ）を採取し、ＪＩＳ  Ｚ  ２２４１の規定に準拠してクロスヘッド速度１０ｍｍ／ｍｉｎで引張試験をおこない、降伏応力（ＹＳ）、引張強度（ＴＳ）を測定した。３４５ＭＰａ以上の降伏強さ（ＹＳ）および４８３ＭＰａ以上６２０ＭＰａ以下の引張強さ（ＴＳ）であるものを合格とした。
【００６９】
［低温靭性］
各鋼板の板厚１／２位置の圧延方向と垂直な方向から、ＪＩＳ  Ｚ  ２２０２（１９９８年）の規定に準拠してＶノッチ試験片を採取し、ＪＩＳ  Ｚ  ２２４２（１９９８年）の規定に準拠して各鋼板について−４０℃で３本のシャルピー衝撃試験を実施し、試験温度−４０℃での吸収エネルギーを求め、靭性を評価した。３本の吸収エネルギーの平均（ｖＥ−４０）が４１Ｊ以上であるものを合格とした。
【００７０】
【表３】
0006354065.tif 000004
【００７１】
鋼板Ｎｏ．１〜６、および１３〜１６は本発明例である。いずれも、表面疵がなく、所望のＹＳ、ＴＳ、低温靭性を有していた。
【００７２】
鋼板Ｎｏ．７、８はＡｒ３〜８９０℃の温度範囲における累積圧延率が本発明の範囲を下回る比較例である。いずれも、フェライト粒度が本発明の範囲未満であり、ＹＳが目標値を下回っていた。
【００７３】
鋼板Ｎｏ．９は仕上げ圧延終了温度がＡｒ３未満である比較例である。Ａｒ３を下回る温度で圧延されたため、圧延中に一部がフェライト変態し、粗大なフェライトが生成した。このため、焼きならし後もフェライト粒径が小さくならず、フェライト粒度が本発明の範囲を満足しなかった。その結果、目標のＹＳを下回った。
【００７４】
鋼板Ｎｏ．１０は焼きならし加熱前の温度が本発明の範囲を超える温度である比較例である。鋼板の温度が十分に下がっていないので、鋼板の板厚中央付近ではフェライト変態が完了しておらず、オーステナイトが残留していた。オーステナイトの部分は焼きならし加熱によって変態しないので結晶粒が細粒化しない。このためフェライト粒度が本発明の範囲を満足せず、目標のＹＳを下回っていた。
【００７５】
鋼板Ｎｏ．１１は焼きならし温度が本発明の範囲を下回る温度である比較例である（焼きならしとは、オーステナイト温度（Ａｃ３以上）に加熱し、その後空冷する熱処理を言う。このため、この例は加熱温度がＡｃ３未満であるので、正確には焼きならしではない。便宜的に「焼きならし温度」が本発明の範囲を下回るとしている）。この比較例では、Ａｃ３の直下に加熱されて、焼き戻されたため、フェライト粒が粗大になり、フェライト粒度が本発明の範囲を満足しなかった上、強度が著しく低下し、目標のＹＳ、ＴＳを下回った。
【００７６】
鋼板Ｎｏ．１２は焼きならし温度が本発明の範囲を上回る比較例である。焼きならし温度が高すぎるため、焼きならし加熱中にオーステナイト結晶粒が成長し粗大になった。このため、焼きならし後にフェライト変態しても、フェライト粒径が小さくならず、フェライト粒度が本発明の範囲を満足しなかった。このため、目標のＹＳを下回った。
【００７７】
鋼板Ｎｏ．１７（鋼Ｇ）は鋼のＣｅｑＬＲが本発明の範囲を超える比較例である。ＣｅｑＬＲが高すぎるため、焼きならし後の冷却において一部がベイナイト変態し、鋼板組織中にベイナイトが生成した。ベイナイトは低温割れが発生しやすく、海洋構造物用鋼板である本発明の鋼板としては不適である。
【００７８】
鋼板Ｎｏ．１８（鋼Ｈ）は鋼中のＣｕ、Ｎｉ含有量が本発明の範囲を超える比較例である。Ｃｕ、Ｎｉの含有量が多すぎるため、スラブ表面に疵が発生した。スラブ手入れを行ってスラブ表面疵を取り除いていないため、鋼板の表面に疵が発生した。
【００７９】
鋼板Ｎｏ．１９（鋼Ｉ）は鋼のＣが本発明の範囲を超え、このためＣｅｑＬＲが本発明の範囲を超える比較例である。ＣｅｑＬＲが高すぎるため、焼きならし後の冷却において一部がベイナイト変態し、鋼板組織中にベイナイトが生成した。ベイナイトは低温割れが発生しやすく、海洋構造物用鋼板である本発明の鋼板としては不適である。
【００８０】
鋼板Ｎｏ．２０（鋼Ｊ）は鋼中のＭｎ含有量が本発明の範囲を下回る比較例である。Ｍｎ含有量が少なすぎるため、Ａｃ３温度が高く、焼きならし温度を高くしなければならなかった。このため、オーステナイト結晶粒が焼きならし加熱中に成長して粗大になった。その結果、フェライト粒径が小さくならず、フェライト粒度が本発明の範囲を満足しなかった。このため目標のＹＳを下回っていた。
【００８１】
鋼板Ｎｏ．２１（鋼Ｋ）は鋼のＣｅｑＬＲが本発明の範囲を下回る比較例である。ＣｅｑＬＲが低すぎるため、フェライト変態が高温で起こる。このため、フェライト粒径が小さくならず、フェライト粒度が本発明の範囲を満足しなかった。このため目標のＹＳを下回っていた。
【００８２】
鋼板Ｎｏ．２２（鋼Ｌ）は鋼のＣ含有量が本発明の範囲を下回る比較例である。Ｃ含有量が低すぎるため、目標のＹＳ、ＴＳを下回っている。
【００８３】
鋼板Ｎｏ．２３（鋼Ｍ）は鋼のＴｉ含有量が本発明の範囲を下回る比較例である。Ｔｉ含有量が低すぎるため、焼きならし加熱中のオーステナイト結晶粒の成長を抑えられなかった。このため、オーステナイト結晶粒が焼きならし加熱中に成長して粗大になり、フェライト粒度が本発明の範囲を満足せず、目標のＹＳを下回っていた。
【００８４】
鋼板Ｎｏ．２４（鋼Ｎ）は鋼のＮｂ含有量が本発明の範囲を下回る比較例である。Ｎｂ含有量が低すぎるため、焼きならし加熱中のオーステナイト結晶粒の成長を抑えられなかった。このため、オーステナイト結晶粒が焼きならし加熱中に成長して粗大になり、フェライト粒度が本発明の範囲を満足せず、目標のＹＳを下回っていた。